(57)【要約】【課題】フッ素が欠損したリチウム金属フッ化リン酸塩化合物を正極活物質として用いた場合であっても高いサイクル特性を有し且つ内部抵抗を低減させた蓄電デバイスを提供すること。【解決手段】フッ素が化学量論組成から一部欠損したリチウム金属フッ化リン酸塩化合物を正極活物質として含む正極と、分子内にフッ素を含有する有機化合物が添加された電解液と、を有することを特徴とする蓄電デバイス。これにより、電解液中に分子内にフッ素を含有する有機化合物を添加することにより、結晶構造中のフッ素欠損量が多い正極活物質を用いても、当該フッ素の欠損が補われ、フッ素の欠損量が少ない正極材料と同等の高いサイクル特性及び低減された内部抵抗を発揮することができる。【選択図】図４
2014072012.tif 000002
【特許請求の範囲】
【請求項１】
フッ素が化学量論組成から一部欠損したリチウム金属フッ化リン酸塩化合物を正極活物質として含む正極と、
分子内にフッ素を含有する有機化合物が添加された電解液と、
を有することを特徴とする蓄電デバイス。
【請求項２】
前記リチウム金属フッ化リン酸塩化合物中のフッ素の含有量が、化学量論組成に対して６０％以上であることを特徴とする請求項１に記載の蓄電デバイス。
【請求項３】
前記リチウム金属フッ化リン酸塩化合物中のフッ素の含有量が、一般式をＬｉＭＰＯ４Ｆｘ（ＭはＶ，Ｆｅ，Ｍｎ，Ｃｒ，Ｔｉから選択される遷移金属）と表した場合に、０．６≦ｘ＜１．０であることを特徴とする請求項１または２に記載の蓄電デバイス。
【請求項４】
前記有機化合物が、フルオロエチレンカーボネートであることを特徴とする請求項１〜３のいずれか１項に記載の蓄電デバイス。
【請求項５】
前記フルオロエチレンカーボネートが、分子中にフッ素原子を１つ有するＣ３Ｈ３Ｏ３Ｆであることを特徴とする請求項４に記載の蓄電デバイス。
【請求項６】
前記有機化合物におけるフッ素の含有量が、前記リチウム金属フッ化リン酸塩化合物におけるフッ素の欠損量以上となるように、前記電解液に前記有機化合物が添加されていることを特徴とする請求項１〜５のいずれか１項に記載の蓄電デバイス。
【請求項７】
前記有機化合物に含まれるフッ素原子の数が、前記リチウム金属フッ化リン酸塩化合物において前記欠損したフッ素の原子数以上となるように、前記電解液に前記有機化合物が添加されていることを特徴とする請求項１〜６のいずれか１項に記載の蓄電デバイス。
【発明の詳細な説明】
【技術分野】
【０００１】
本発明は、蓄電デバイスに関し、特に、リチウム金属フッ化リン酸塩化合物を正極活物質として含む蓄電デバイスに関する。
【背景技術】
【０００２】
近年、自動車や携帯型情報通信関連機器等の多岐の分野にわたり、リチウムイオン二次電池等のリチウムイオン蓄電デバイスが使用されている。このようなリチウムイオン蓄電デバイスにおいて、正極活物質に使用される材料としてリチウム金属フッ化リン酸塩化合物（ＬｉＭＰＯ４Ｆ）が知られている。この金属フッ化リン酸塩化合物は高電圧且つ高容量を示すことから、近年注目を集めている。
【０００３】
例えば、特許文献１には、正極活物質としてのリチウム金属フッ化リン酸化合物の一例として、Ｌｉ１−ｘＭ１−ｙＰＯ４Ｆで表される正極活物質を製造する方法が開示されている。
【０００４】
また、特許文献２には、オリビン構造のリチウム金属フッ化リン酸塩化合物であるＬｉ１．２５Ｆｅ０．９Ｍｇ０．１ＰＯ４Ｆ０．２５が開示されている。
【先行技術文献】
【特許文献】
【０００５】
【特許文献１】特開２００９−１８９８９号公報
【特許文献２】特表２００５−５２２００９号公報
【発明の開示】
【発明が解決しようとする課題】
【０００６】
しかし、本発明者らは、上記特許文献１及び２に記載されているようなリチウム金属フッ化リン酸塩化合物を合成する際に行う固相反応により、フッ素含有量が理論値と比較して減少してしまうことを発見した。これは、例えば、過度な焼成を行うことで、ＮＡＳＩＣＯＮ構造が破壊されること等が原因で生じると考えられる。従って、合成した正極活物質において、フッ素が化学量論組成に対して一部欠損した状態となる。
【０００７】
そして、本発明者らは、フッ素欠損量の多い化合物を正極活物質として用いると、欠損の少ない化合物に比べてサイクル特性が悪化すること、及び初期の内部抵抗が増大することを発見した。
【０００８】
このようにサイクル特性に悪影響を及ぼす理由としては、充電過程で正極活物質がＬｉＶＰＯ４Ｆ相とＬｉＶＯＰＯ４相に相分離することが主な原因と考えられる。具体的には、ＬｉＶＰＯ４Ｆ相とＬｉＶＯＰＯ４相の放電曲線を参照すると、初期充放電以降、電池のプラトー電位が２か所に生じ、所定数のサイクル後にはＬｉＶＯＰＯ４相由来と考えられるプラトーが消失する。すなわち、これは、ＬｉＶＰＯ４Ｆ相と比較してＬｉＶＯＰＯ４相の劣化が大きいことを意味しており、従って、フッ素が欠損した組成の活物質はフッ素が欠損していない活物質と比較してサイクル特性が低下すると考えられる。更に、初期の内部抵抗が増大する理由は、ＬｉＶＯＰＯ４相のほうがＬｉＶＰＯ４Ｆ相に比べて、電子伝導性が低いためと考えられる。すなわち、充電過程で正極活物質が相分離することにより、相対的に電子伝導性の低いＬｉＶＯＰＯ４相が生じるため、初期の内部抵抗が増加するからである。
【０００９】
本発明は、上記課題に鑑みてなされたものであり、その目的は、フッ素が欠損したリチウム金属フッ化リン酸塩化合物を正極活物質として用いた場合であっても高いサイクル特性を有し且つ内部抵抗が低減された蓄電デバイスを提供することにある。
【課題を解決するための手段】
【００１０】
上記の目的を達成するために、本発明にかかる蓄電デバイスは、フッ素が化学量論組成から一部欠損したリチウム金属フッ化リン酸塩化合物を正極活物質として含む正極と、分子内にフッ素を含有する有機化合物が添加された電解液と、を有することを特徴とする。
【００１１】
上述のように、結晶構造中のフッ素欠損量が多い正極活物質をリチウムイオン二次電池などの蓄電デバイスへ適用すると、サイクル特性等が悪化する傾向にあるが、本発明では電解液中に分子内にフッ素を含有する有機化合物を添加することにより、結晶構造中のフッ素欠損量が多い正極活物質を用いても、当該フッ素の欠損が補われ、フッ素の欠損量が少ない正極材料と同等の高いサイクル特性及び低減された内部抵抗を発揮することができる。
【００１２】
また、一般にリチウム金属フッ化リン酸塩化合物の正極活物質においては、結晶構造中のフッ素含有量がばらつくことで，サイクル特性のバラツキが生じセルに悪影響を及ぼすことが知られている。しかし、本発明ではフッ素を含む有機化合物を添加した電解液を用いることにより，サイクル特性がフッ素欠損の大小に関わらず安定し、フッ素の欠損量が少ない正極材料と同等以上の充放電特性を発揮することができる。
【００１３】
リチウム金属フッ化リン酸塩化合物中のフッ素の含有量は、化学量論組成に対して６０％以上であることが好ましい。特に、リチウム金属フッ化リン酸塩化合物中のフッ素の含有量は、一般式をＬｉＭＰＯ４Ｆｘ（ＭはＶ，Ｆｅ，Ｍｎ，Ｃｒ，Ｔｉから選択される遷移金属）と表した場合に、０．６≦ｘ＜１．０である。
【００１４】
更に、フッ素含有有機化合物は、フッ素含有有機化合物はフルオロエチレンカーボネートであることが好ましい。
【００１５】
フルオロエチレンカーボネートとしては、モノフルオロエチレンカーボネート、ジフルオロエチレンカーボネート、或いはトリフルオロエチレンカーボネートを用いることができるが、分子中にフッ素原子を１つ有するモノフルオロエチレンカーボネート（Ｃ３Ｈ３Ｏ３Ｆ）が最も好ましい。
【００１６】
そして、本発明では、有機化合物におけるフッ素の含有量が、リチウム金属フッ化リン酸塩化合物におけるフッ素の欠損量以上となるように、電解液に有機化合物が添加される。これにより、リチウム金属フッ化リン酸塩化合物のフッ素の欠損を確実に補うことができるからである。
【００１７】
具体的に、有機化合物に含まれるフッ素原子の数が、リチウム金属フッ化リン酸塩化合物において欠損したフッ素の原子数以上となるように、電解液に前記有機化合物を添加する。
【発明の効果】
【００１８】
本発明によれば、結晶構造中のフッ素欠損量が多い正極活物質を用いても、フッ素の欠損量が少ない正極材料と同等以上の充放電特性を発揮することができ、正極活物質のロット間バラツキに由来するセル特性のバラツキを防止することができるとともに、リチウムイオン二次電池などの蓄電デバイスの信頼性を向上できる。
【図面の簡単な説明】
【００１９】
【図１】本実施の形態にかかる蓄電デバイス内部を模式的に示した断面図である。
【図２】ＬｉＶＰＯ４Ｆ０．６／Ｃの７Ｌｉ−ＮＭＲによるスペクトルを示す図である。
【図３】ＬｉＶＯＰＯ４の７Ｌｉ−ＮＭＲによるスペクトルを示す図である。
【図４】（Ａ）は、ＬｉＶＰＯ４Ｆ０．６／Ｃを正極活物質とする蓄電デバイスの１サイクル後の放電曲線、（Ｂ）は２サイクル後の放電曲線である。
【図５】（Ａ）は、ＬｉＶＰＯ４Ｆ０．６／Ｃを正極活物質とする蓄電デバイスについてサイクル試験前に行った交流インピーダンスの測定結果であり、（Ｂ）サイクル試験後に行った交流インピーダンスの測定結果である。
【図６】（Ａ）は、ＬｉＶＰＯ４Ｆ０．９／Ｃを正極活物質とする蓄電デバイスの１サイクル後の放電曲線、（Ｂ）は２サイクル後の放電曲線である。
【図７】（Ａ）は、ＬｉＶＰＯ４Ｆ０．９／Ｃを正極活物質とする蓄電デバイスについてサイクル試験前に行った交流インピーダンスの測定結果であり、（Ｂ）サイクル試験後に行った交流インピーダンスの測定結果である。
【発明を実施するための形態】
【００２０】
以下、本発明にかかる実施の形態について説明する。本実施の形態では、蓄電デバイスとしてリチウムイオン二次電池を用いた例を挙げる。
【００２１】
（正極活物質層）
正極活物質としては、リチウムイオンをドープ・脱ドープ可能なリチウム金属フッ化リン酸塩化合物を用いる。ここで、「リチウム金属フッ化リン酸塩化合物」とは、アニオンであるリン酸イオン（ＰＯ４３−）とフッ素イオン（Ｆ−）が、カチオンであるリチウムイオン（Ｌｉ＋）及び金属イオン（Ｍ）と結合した化合物である。例えば、オリビン型
構造を有する化合物にフッ素が結合したＬｉｘＭＰＯ４Ｆｘ等が挙げられる。なお、正極活物質の粒径は０．１〜３０μｍであることが好ましい。
【００２２】
正極活物質の製造方法としては、例えば、原料である五酸化バナジウム（Ｖ２Ｏ５）と（ＮＨ４）２ＨＰＯ４、及びケッチェンブラック等の炭素材料を、２−プロパノールと水の混合溶媒等で混合し、混合物を焼成することで前駆体を得る。そして、得られた前駆体とＬｉＦ等のフッ化物を混合溶媒中で混合した後、焼成することで固相反応させて正極活物質が得られる。
【００２３】
ここで、上述のように製造された正極活物質は、固相反応を経ることに起因してフッ素が欠損した構造となることがわかっている。従って、このフッ素欠損構造によりサイクル特性等が悪化する恐れがあるが、本実施の形態において、このようにフッ素が欠損した構造の正極活物質に対しても、サイクル特性等の悪化を防止し得るものである。従って、下記の実施例においては、自然に生じるフッ素の欠損状態に加えて、上記前駆体とフッ化物の混合物における焼成条件を調整することにより、フッ素の欠損量を敢えて大きくして、本発明の効果を確認している。
【００２４】
上記製造方法により得られた正極活物質を、ポリフッ化ビニリデン（ＰＶＤＦ）等を含むバインダーと、導電助剤としてのＫＢやＣＢと混合し、溶媒としてのＮ−メチル−２−ピロリジノン（ＮＭＰ）等を用いてスラリーとし、得られたスラリーの成型・裁断を行うことで、上記正極活物質を含む、蓄電デバイス用の正極活物質層を得ることができる。
【００２５】
（負極活物質層）
負極活物質は、リチウムイオンをドープ・脱ドープ可能な物質であって、金属材料、その他リチウムイオンを吸蔵可能な炭素材料や金属材料や合金材料や酸化物、又はこれらの混合物が用いられる。負極活物質の粒径は０．１〜３０μｍであることが好ましい。合金材料としては例えばシリコン合金やスズ合金が挙げられる。酸化物としては例えば酸化シリコン、酸化スズ、酸化チタンが挙げられる。炭素材料としては例えば黒鉛、難黒鉛化炭素、易黒鉛化炭素、ポリアセン系有機半導体等が挙げられる。これらの材料を混合して用いても良い。
【００２６】
そして、上記負極活物質及びポリフッ化ビニリデン（ＰＶＤＦ）等のバインダーを含む混合物を溶媒に分散させた負極スラリーを、負極集電体上に塗布、乾燥等することにより負極合材層を形成することができる。
【００２７】
（電解液）
非水電解液として、一般的なリチウム塩を電解質とし、これを溶媒に溶解した電解液が使用される。なお、電解質や溶媒は特に制限されるものではないが、例えば、電解質としては、ＬｉＣｌＯ４、ＬｉＡｓＦ６、ＬｉＢＦ４、ＬｉＰＦ６、ＬｉＢ（Ｃ６Ｈ５）４、ＣＨ３ＳＯ３Ｌｉ、ＣＦ３ＳＯ３Ｌｉ、（Ｃ２Ｆ５ＳＯ２）２ＮＬｉ、（ＣＦ３ＳＯ２）２ＮＬｉ等やこれらの混合物を用いることができる。これらの電解質は単独使用しても、複数種類を併用してもよい。ＬｉＰＦ６やＬｉＢＦ４が特に好ましい。さらに、非水電解液の溶媒としては、ジメチルカーボネート（ＤＭＣ）、ジエチルカーボネート（ＤＥＣ）、エチルメチルカーボネート（ＭＥＣ）等の鎖状カーボネート、エチレンカーボネート（ＥＣ）、プロピレンカーボネート（ＰＣ）、ブチレンカーボネート（ＢＣ）、ビニレンカーボネート（ＶＣ）等の環状カーボネート、アセトニトリル（ＡＮ）、１，２−ジメトキシエタン（ＤＭＥ）、テトラヒドロフラン（ＴＨＦ）、１，３−シオキソラン（ＤＯＸＬ）、ジメチルスホキシド（ＤＭＳＯ）、スルホラン（ＳＬ）、プロピオニトリル（ＰＮ）等の比較的分子量の小さい溶媒、又はこれらの混合物を使用することができる。鎖状カーボネートと環状カーボネートの混合物が特に好ましい。更には、２種類以上の鎖状カーボネートや２種類以上の環状カーボネートを用いた混合物であってもよい。
【００２８】
特に、本実施の形態では、上記溶媒及び非電解質に加えてさらなる溶媒として、分子内にフッ素を含有する有機化合物が添加される。有機化合物は、Ｃ３Ｈ４−ａＯ３Ｆａで表されるものが好ましく、特に、分子中にフッ素原子を一つ含むもの（ａ＝１）が化学的に安定で好ましい。特に、フッ素含有有機化合物は、モノフルオロエチレンカーボネート、ジフルオロエチレンカーボネート、或いはトリフルオロエチレンカーボネート等を用いることができるが、分子中にフッ素原子を１つ有するモノフルオロエチレンカーボネート（Ｃ３Ｈ３Ｏ３Ｆ）が最も好ましい。
【００２９】
本実施の形態では、有機化合物におけるフッ素の含有量がリチウム金属フッ化リン酸塩化合物におけるフッ素の欠損量以上となるように、電解液に有機化合物が添加される。特に、有機化合物に含まれるフッ素原子の数がリチウム金属フッ化リン酸塩化合物において欠損したフッ素の原子数以上となるように、電解液に有機化合物が添加される。
【００３０】
具体的に例えば、正極活物質が、ＬｉＭＰＯ４Ｆｘ（ＭはＶ，Ｆｅ，Ｍｎ，Ｃｒ，Ｔｉから選択される遷移金属、０．６≦ｘ＜１．０）と表わされる場合において、その分子量をＭ（ＬｉＭＰＯ４Ｆｘ／Ｃ）、質量をＷ（ＬｉＭＰＯ４Ｆｘ／Ｃ）、電解液の全質量をＷ（電解液）、電解液中の有機化合物の濃度をα％、及び該有機化合物の分子量をＭ（有機化合物）とすれば、電解液中におけるフッ素原子の個数は、［｛α×Ｗ（電解液）｝／｛１００×Ｍ（有機化合物）｝］となり、ＬｉＭＰＯ４Ｆｘ／Ｃにおけるフッ素原子の個数は、［｛Ｗ（ＬｉＭＰＯ４Ｆｘ／Ｃ）×ｘ｝／Ｍ（ＬｉＭＰＯ４Ｆｘ／Ｃ）］となるので、フッ素原子の欠損を補うためには［｛Ｗ（ＬｉＭＰＯ４Ｆｘ／Ｃ）×（１−ｘ）｝／Ｍ（ＬｉＭＰＯ４Ｆｘ／Ｃ）］になる。すなわち、以下の式１
［｛α×Ｗ（電解液）｝／｛１００×Ｍ（有機化合物）｝］≧［｛Ｗ（ＬｉＭＰＯ４Ｆｘ／Ｃ）×（１−ｘ）｝／Ｍ（ＬｉＭＰＯ４Ｆｘ／Ｃ）］・・・・（式１）
を満たすように、有機化合物の濃度α（％）を調整することで、有機化合物におけるフッ素の含有量がリチウム金属フッ化リン酸塩化合物におけるフッ素の欠損量以上となる状態が実現される。
【００３１】
（セパレータ）
本実施形態で使用するセパレータは、特に制限はなく、公知のセパレータを使用できる。例えば、電解液、正極活物質、負極活物質に対して耐久性があり、連通気孔を有する電子伝導性の無い多孔質体等を好ましく使用できる。このような多孔質体として例えば、織布、不織布、合成樹脂性微多孔膜、ガラス繊維などが挙げられる。合成樹脂性の微多孔膜が好ましく用いられ、特にポリエチレンやポリプロピレン等のポリオレフィン製微多孔膜が、厚さ、膜強度、膜抵抗の面で好ましい。
【実施例】
【００３２】
以下、実施例及び比較例により本発明を更に詳細に説明する。ただし、本発明は本実施例に限定されるものではない。
【００３３】
（実施例１）
［正極の作製］
１．原料物質
（ｉ）Ｖ２Ｏ５：９０．９４ｇ（０．５ｍｏｌ）
（ｉｉ）（ＮＨ４）２ＨＰＯ４：１３２．０６ｇ（１ｍｏｌ）
（ｉｉｉ）カーボンブラック（ＣＢ）：１６．０１５ｇ（炭素１．５ｍｏｌ）
２．混合溶媒
水：１８．０２ｇ（１．０ｍｏｌ）及び２−プロパノール３１６．４８ｇの混合溶媒
工程（ａ）：上記原料Ｖ２Ｏ５、（ＮＨ４）２ＨＰＯ４、及びＫＢを上記混合溶媒中において３時間湿式混合した。
【００３４】
工程（ｂ）：得られた混合物をアルゴン雰囲気下において約３００℃で２時間の間熱処理を行った（一次焼成）。
【００３５】
工程（ｃ）：その後、更に、混合物を同様にアルゴン雰囲気下において約８００℃で１６時間の間熱処理して固相反応させた（二次焼成）。前駆体（ＶＰＯ４／Ｃ）が合成された。
【００３６】
工程（ｄ）：ボールミルを用いて、得られた前駆体（ＶＰＯ４／Ｃ）１６０．１９ｇに対してＬｉＦ２５．９４ｇ（すなわち、前駆体とＬｉＦのモル比が１：１）として２−プロパノール溶媒中で１時間混合した。
【００３７】
工程（ｅ）：得られた混合物を、アルゴン雰囲気下において約６７０℃で３時間の間熱処理して、正極活物質の粉末を１７８．５３ｇ得た。
【００３８】
工程（ｆ）：得られた正極活物質の粉末に対して、ＪＩＳ−Ｋ−０１０２  ３４．１に従い、ランタン−アリザリンコンプレキソン吸光光度法を用いてフッ素含有量を測定した。当該測定は、ランタンとアリザリンコンプレキソンとの錯体がフッ化物イオンと反応して生じる青色の複合錯体の吸光度を測定して、フッ化物イオンを定量する方法である。この測定によりＬｉＶＰＯ４Ｆに対してフッ素量が欠損していることがわかった。
【００３９】
従って、原料がＶ２Ｏ５、（ＮＨ４）２ＨＰＯ４、及びカーボンブラックであることを考慮すれば、正極活物質は、ＬｉＶＰＯ４Ｆ０．９／Ｃと、ＬｉＶＰＯ４Ｆ０．６／Ｃとの混合物であるか、或いはＬｉＶＰＯ４ＦとＬｉＶＯＰＯ４の混合物である可能性が考えられる。しかし、これらは、ＸＲＤ測定において同じ回折パターンを示すことが知られているため、当該ＸＲＤ測定ではそれらを明確に判別することができない。
【００４０】
従って、より詳細に正極活物質中のＬｉ周辺の局所構造を特定するために、７Ｌｉ−ＮＭＲによってＬｉ周辺の局所構造の特定を行った。結果を図２に示す。測定の条件は以下の通りである。
【００４１】
分光器：  ＡＶＡＮＣＥ３００（Ｂｒｕｋｅｒ社製）、観測核：７Ｌｉ（１１７ＭＨｚ）、測定法：ＭＡＳ法、ＭＡＳ条件：４０ｋＨｚ、測定温度：室温（実測値２３℃）、積算回数：１０２４回、基準物質：ＬｉＣｌ（−１．１９ｐｐｍ，１Ｍ  ＬｉＣｌ水溶液の０．００ｐｐｍに相当）
【００４２】
一方、図３には、ＬｉＶＯＰＯ４のＮＭＲスペクトルを示している。当該スペクトルの測定条件は以下の通りである。
【００４３】
分光器：  ＡＶＡＮＣＥ３００（Ｂｒｕｋｅｒ社製）、観測核：７Ｌｉ（１１７ＭＨｚ）、測定法：ＭＡＳ法、ＭＡＳ条件：１２，１０，８ｋＨｚの３条件、測定温度：室温（実測値２７℃）、積算回数：１２８回、基準物質：ＬｉＣｌ（−１．１９ｐｐｍ，１Ｍ  ＬｉＣｌ水溶液の０．００ｐｐｍに相当）
【００４４】
本発明に係る正極活物質に対する上記測定により、１２３ｐｐｍに大きなピークが観測された（図２参照）。ここでＬｉＶＯＰＯ４のＮＭＲスペクトルは、８１ｐｐｍにピークを示すことが知られているが（図３参照）、本発明で作成した正極活物質には１２３ｐｐｍにピークが観測されて８１ｐｐｍの部分にはピークが観測されていないため、正極活物質がＬｉＶＰＯ４ＦとＬｉＶＯＰＯ４の混合物である可能性は無くなり、結晶構造中のフッ素が欠損したＬｉＶＰＯ４Ｆ０．６／Ｃであると判断できた。
【００４５】
工程（ｇ）：工程（ｆ）において得られた正極活物質ＬｉＶＰＯ４Ｆ０．６／Ｃの粉末を、質量比が９０：５：５となるように、ポリフッ化ビニリデン（ＰＶＤＦ）を含むバインダー、及び導電助剤としてのケッチェンブラックと混合し、溶媒としてＮ−メチル−２−ピロリジノン（ＮＭＰ）を用いてスラリーとした。その後、スラリーを、多孔密度が、２ｇ／ｃｍ３となるように均一に塗布して成型し、２４×３６ｍｍ四方に裁断して、上記正極活物質ＬｉＶＰＯ４Ｆ０．６／Ｃからなる正極活物質層を含む正極を得た。
【００４６】
［負極の作製］
グラファイトと、バインダーとしてのＰＶＤＦ（質量比９４：６）と、を混合し、ＮＭＰで希釈したスラリーを調製した。このスラリーを、片面当たりの合材密度１．５ｍｇ／ｃｍ３となるように、貫通孔を有する銅製集電体両面または片面に均一に塗布したものを成型し、２６×３８ｍｍ四方に裁断して負極とした。
【００４７】
［電解液の作製］
エチレンカーボネート（ＥＣ）を３１．８質量％、ジメチルカーボネート（ＤＭＣ）を２５．６質量％、エチルメチルカーボネート（ＥＭＣ）を２４．２質量％、モノフルオロエチレンカーボネート（ＦＥＣ）を２．０質量％、及び電解質塩であるＬｉＰＦ６を１６．４質量％混合し、電解液を調整した。
【００４８】
［電池の作製］
上述の工程により正極Ａを１２枚作成と負極１２枚（内片面塗布２枚）とを、セパレータとしてのポリオレフィン系微多孔膜を介して積層した。なお、片面塗布の負極２枚は最外層に塗布した。そして、さらにセパレータを介して、ステンレス多孔箔に金属リチウムを貼り付けたリチウム極を最外層に配置して、正極Ａ、負極、リチウム極およびセパレータからなる電極積層ユニットを作製した。この電極積層ユニットをアルミニウムのラミネートフィルムでパッケージングし、上記電解液を注入した。これにより、リチウムイオン二次電池を組み立てた。
【００４９】
［放電特性の調査］
リチウムイオン二次電池を用いて放電特性調査を行った。放電特性は容量（時間）の経過に伴う電圧の変化を測定することで得た。特に、本実施例では、１サイクル目における放電特性、及び２サイクル目における放電特性を調査した。図４（Ａ）、（Ｂ）において、それぞれリチウムイオン二次電池の１サイクル目、２サイクル目の放電曲線を示す。
【００５０】
［サイクル試験］
リチウムイオン二次電池に対して、３Ｖ〜４．５Ｖで２０サイクル充放電を行った。２０サイクル後における容量維持率は、９２．７％であった。
【００５１】
［交流インピーダンス測定］
上記サイクル試験の前後において、リチウムイオン二次電池を用いて交流インピーダンス測定を行った。サイクル試験前後の交流インピーダンスの測定結果を図５（Ａ）、（Ｂ）にそれぞれ示す。
【００５２】
（実施例２）
実施例１の工程（ｅ）における焼成条件を、アルゴン雰囲気下において約６７０℃で１時間とした以外は、実施例１と同様の条件で各工程を行った。上記工程（ｆ）の測定の結果、得られた正極活物質の結晶構造は、ＬｉＶＰＯ４Ｆ０．９／Ｃであることがわかった。このとき、ＮＭＲスペクトルは１２３ｐｐｍにピークが観測された。
【００５３】
更に、上記工程（ｇ）の後、得られたリチウムイオン電池の放電特性調査の１サイクル目、２サイクル目の結果を、それぞれ図６（Ａ）、（Ｂ）に示し、サイクル前後の交流インピーダンス測定の結果を図７（Ａ）、（Ｂ）に示す。更に、２０サイクル後における容量維持率は、９４．０％であった。
【００５４】
以下では、比較例について説明する。
【００５５】
（比較例１）
電解液の成分において、モノフルオロエチレンカーボネート（ＦＥＣ）：２．０質量％の代わりに、ビニレンカーボネート（ＶＣ）：２．０質量％を混合した以外は実施例１と同様の条件で各工程を行った。
【００５６】
上記工程（ｆ）の測定の結果、得られた正極活物質の結晶構造は、ＬｉＶＰＯ４Ｆ０．６／Ｃであることがわかった。
【００５７】
更に、上記工程（ｇ）の後、得られたリチウムイオン電池の放電特性調査の結果を図４（Ａ）、（Ｂ）において破線で示し、サイクル前後の交流インピーダンス測定の結果を図５（Ａ）、（Ｂ）に示す。更に、２０サイクル後における容量維持率は、９０．３％であった。
【００５８】
（比較例２）
比較例１の工程（ｅ）における焼成条件を、アルゴン雰囲気下において約６７０℃で１時間
とした以外は、比較例１と同様の条件で各工程を行った。
【００５９】
得られた正極活物質の結晶構造は、ＬｉＶＰＯ４Ｆ０．９／Ｃであることがわかった。
【００６０】
更に、上記工程（ｇ）の後、得られたリチウムイオン電池の放電特性調査の結果を図６（Ａ）、（Ｂ）に示し、交流インピーダンス測定の結果を図７に示す。更に、２０サイクル後における容量維持率は、９３．０％であった。
【００６１】
以上各実施例及び比較例の条件及び結果を、表１にまとめる。
【００６２】
【表１】
2014072012.tif 000003
【００６３】
上記結果から理解されるように、フッ素欠損量の少ないＬｉＶＰＯ４Ｆ０．９／Ｃの放電曲線、すなわち、図６（Ａ）、（Ｂ）にそれぞれ示した実施例２及び比較例２における放電曲線を参照すれば理解されるように、１サイクル目／２サイクル目共に電解液の種類によらず，同様の形状の曲線を描いている。これは、フッ素の欠損量が少ないため電解液の種類にかかわらず、一定の放電特性が維持されていることを意味する。容量維持率に関しては、比較例２の場合においても比較的高い水準を維持しているが、電解液にＦＥＣが添加されている実施例２の方がより好適な値を示すことがわかった。
【００６４】
一方で、フッ素欠損量の多いＬｉＶＰＯ４Ｆ０．６／Ｃの放電曲線、すなわち、図４（Ａ）、（Ｂ）にそれぞれ示した実施例１及び比較例１における放電曲線を参照すれば理解されるように、ＦＥＣの添加されていない電解液の比較例１は，２サイクル目の放電曲線において約３．９Ｖの部分に新たなプラトーが現れるのに対し，ＦＥＣを添加した実施例１の電解液は、欠損の少ないＬｉＶＰＯ４Ｆ０．９／Ｃの放電曲線に近似した形状となっている。これは、すなわち、電解液にＦＥＣが添加されると、フッ素の欠損による放電特性の低下が防止されることを意味している。
【００６５】
また、比較例２及び実施例２について図７における交流インピーダンス測定結果を参照すると、サイクル試験を行う前においては、電解液にＦＥＣを添加するかどうかに関わらず、電池の電極抵抗がほぼ変わらないことが理解される。しかし，サイクル試験の後の測定結果を参照すると、ＦＥＣを添加していない電解液を用いたセル（比較例２のセル）の電極は，抵抗が増加しているのに対して、ＦＥＣを添加した電解液を用いたセル（実施例２のセル）の電極は抵抗が低い状態を維持している（図７（Ｂ）参照）。  
【００６６】
更に、比較例１及び実施例１について図５における交流インピーダンス測定結果を参照すると、サイクル試験の前であっても、電解液にＦＥＣが添加されていないセル（比較例１のセル）はセルの電極抵抗が高いことが理解される。これは、正極活物質中にフッ素の欠損が大きいことが影響しているものと考えられる。これに対して、電解液にＦＥＣが添加されているセル（実施例１のセル）の場合には、セルの電極抵抗が明らかに低下している。特に、この効果は、サイクル試験後の測定結果においてより顕著に現れている（図５（Ｂ）参照）。
【００６７】
上記本実施の形態にかかる蓄電デバイスによれば、結晶構造中のフッ素欠損量が多い正極活物質をリチウムイオン二次電池などの蓄電デバイスへ適用すると、サイクル特性等が悪化する傾向にあるが、本発明では電解液中に分子内にフッ素を含有する有機化合物を添加することにより、結晶構造中のフッ素欠損量が多い正極活物質を用いても、当該フッ素の欠損が補われ、フッ素の欠損量が少ない正極材料と同等の高いサイクル特性及び低減された内部抵抗を発揮することができる。
【００６８】
また、一般にリチウム金属フッ化リン酸塩化合物の正極活物質においては、結晶構造中のフッ素含有量がばらつくことで，サイクル特性のバラツキが生じセルに悪影響を及ぼすことが知られている。しかし、本発明ではフッ素を含む有機化合物を添加した電解液を用いることにより，サイクル特性がフッ素欠損の大小に関わらず安定し、フッ素の欠損量が少ない正極材料と同等以上の充放電特性を発揮することができる。
【００６９】
なお、本発明は上記実施の形態に限定されるものではなく、発明の要旨の範囲内で種々の変更が可能である。例えば、有機化合物におけるフッ素の含有量がリチウム金属フッ化リン酸塩化合物におけるフッ素の欠損量以上となるように、電解液に有機化合物を添加する添加量は、上記実施の形態に記載した方法で決定されるものに限られず、正極活物質、負極活物質、及び電解液等の種々のセルの構成要素を考慮して決定するようにしても良い。
【００７０】
また、正極活物質の組成も、上記実施の形態に挙げたものに限られず、例えば、オリビン型構造を有する化合物にフッ素が結合したＬｉｘＭＰＯ４Ｆｘ等、種々の組成をとることができる。更に、正極活物質の組成におけるＦｘのｘの値、すなわち、フッ素量も上述の０．６及び０．９に限られるものではなく、正極活物資の組成に応じて定まる一般式に対してフッ素が欠損した状態となる任意の値において、本発明の技術的範囲に含まれる。
【符号の説明】
【００７１】
１０        リチウムイオン蓄電デバイス
１２        負極
１４        負極集電体
１６        負極活物質層
１８        正極
２０        正極集電体
２２        正極活物質層
２４        リード
２５        セパレータ
２６        リード
【図１】
2014072012.tif 000004
【図２】
2014072012.tif 000005
【図３】
2014072012.tif 000006
【図４】
2014072012.tif 000007
【図５】
2014072012.tif 000008
【図６】
2014072012.tif 000009
【図７】
2014072012.tif 000010